(57)【要約】【課題】経時的な劣化による被着体から剥離する際の糊残りを生じにくい、液体を含浸したウェットシートを収納する包材に適用される再剥離型の粘着体を提供すること。【解決手段】粘着フィルム１０は、液体を含浸したウェットシートを収納する包材に適用されるものであって、基材１と、粘着剤および紫外線を吸収する機能を有する紫外線吸収剤を含む再剥離型の粘着剤層２とを備えている。前記紫外線吸収剤として、共役した不飽和結合を有する化合物を含むのが好ましい。粘着剤層２は、前記粘着剤および前記紫外線吸収剤に加え、さらに、オイルを吸収する機能を有するオイル吸収材を含むものであるのが好ましい。【選択図】図１
2018168333.tif 000002
【特許請求の範囲】
【請求項１】
液体を含浸したウェットシートを収納する包材に適用される粘着体であって、
基材と、
粘着剤および紫外線を吸収する機能を有する紫外線吸収剤を含む再剥離型の粘着剤層とを備えることを特徴とする粘着体。
【請求項２】
前記紫外線吸収剤として、共役した不飽和結合を有する化合物を含む請求項１に記載の粘着体。
【請求項３】
前記粘着剤１００質量部に対する前記紫外線吸収剤の含有率が、０．１質量部以上１０質量部以下である請求項１または２に記載の粘着体。
【請求項４】
前記粘着剤層は、前記粘着剤および前記紫外線吸収剤に加え、さらに、オイルを吸収する機能を有するオイル吸収材を含むものである請求項１ないし３のいずれか１項に記載の粘着体。
【請求項５】
前記オイル吸収材は、繰り返し単位中に、複数の脂環構造を有する高分子化合物である請求項４に記載の粘着体。
【請求項６】
前記オイル吸収材は、下記式（１）で示される化学構造を有するものである請求項５に記載の粘着体。
【化１】
2018168333.tif 000010
（ただし、式（１）中、ｎは２以上の整数、ｍは１以上４以下の整数を示す。）
【請求項７】
前記粘着剤１００質量部に対する前記オイル吸収材の含有率が、０．１質量部以上５０質量部以下である請求項４ないし６のいずれか１項に記載の粘着体。
【請求項８】
前記粘着剤は、炭素数が５以上の飽和脂肪族炭化水素基を有するモノマーを構成成分として含むものである請求項１ないし７のいずれか１項に記載の粘着体。
【請求項９】
前記粘着剤層は、炭素数が４以上のアルキレン基を分子内に有する可塑剤をさらに含むものである請求項１ないし８のいずれか１項に記載の粘着体。
【発明の詳細な説明】
【技術分野】
【０００１】
本発明は、粘着体に関する。
【背景技術】
【０００２】
再剥離型の粘着剤層を有する粘着フィルム（再剥離型粘着フィルム）は、取扱いが容易で、各種のラベルや蓋材等に使用されている（例えば、特許文献１参照）。
【０００３】
しかしながら、従来の再剥離型粘着フィルムでは、紫外線により粘着剤が劣化し、再剥離型粘着フィルムを被着体から剥離する際に糊残りを生じるという問題があった。
特に、液体を含浸したウェットシートを収納する包材の蓋体として適用される再剥離型の粘着体では、屋外で蓋ラベルをめくると、粘着剤層に紫外線が照射されるため、特にこのような問題の発生が顕著であった。
【先行技術文献】
【特許文献】
【０００４】
【特許文献１】特開２０１４−２２４２６３号公報
【発明の概要】
【発明が解決しようとする課題】
【０００５】
本発明の目的は、経時的な劣化による被着体から剥離する際の糊残りを生じにくい、液体を含浸したウェットシートを収納する包材に適用される再剥離型の粘着体を提供することにある。
【課題を解決するための手段】
【０００６】
このような目的は、下記（１）〜（９）に記載の本発明により達成される。
【０００７】
（１）  液体を含浸したウェットシートを収納する包材に適用される粘着体であって、
基材と、
粘着剤および紫外線を吸収する機能を有する紫外線吸収剤を含む再剥離型の粘着剤層とを備えることを特徴とする粘着体。
【０００８】
（２）  前記紫外線吸収剤として、共役した不飽和結合を有する化合物を含む上記（１）に記載の粘着体。
【０００９】
（３）  前記粘着剤１００質量部に対する前記紫外線吸収剤の含有率が、０．１質量部以上１０質量部以下である上記（１）または（２）に記載の粘着体。
【００１０】
（４）  前記粘着剤および前記紫外線吸収剤に加え、さらに、オイルを吸収する機能を有するオイル吸収材を含むものである上記（１）ないし（３）のいずれかに記載の粘着体。
【００１１】
（５）  前記オイル吸収材は、繰り返し単位中に、複数の脂環構造を有する高分子化合物である上記（４）に記載の粘着体。
【００１２】
（６）  前記オイル吸収材は、下記式（１）で示される化学構造を有するものである上記（５）に記載の粘着体。
【化１】
2018168333.tif 000003
（ただし、式（１）中、ｎは２以上の整数、ｍは１以上４以下の整数を示す。）
【００１３】
（７）  前記粘着剤１００質量部に対する前記オイル吸収材の含有率が、０．１質量部以上５０質量部以下である上記（４）ないし（６）のいずれかに記載の粘着体。
【００１４】
（８）  前記粘着剤は、炭素数が５以上の飽和脂肪族炭化水素基を有するモノマーを構成成分として含むものである上記（１）ないし（７）のいずれかに記載の粘着体。
【００１５】
（９）  炭素数が４以上のアルキレン基を分子内に有する可塑剤をさらに含むものである上記（１）ないし（８）のいずれかに記載の粘着体。
【発明の効果】
【００１６】
本発明によれば、経時的な劣化による被着体から剥離する際の糊残りを生じにくい再剥離型の粘着体を提供することができる。
【図面の簡単な説明】
【００１７】
【図１】本発明の粘着体（粘着フィルム）の第１実施形態を示す模式的な縦断面図である。
【図２】本発明の粘着体（粘着フィルム）の製造方法の第１実施形態を示す模式的な縦断面図である。
【図３】包装体（包材）の好適な実施形態を示す斜視図である。
【図４】図３に示す包装体（包材）の蓋体を閉じた状態における断面側面図である。
【図５】図３に示す包装体（包材）の蓋体を開いた状態における断面側面図である。
【発明を実施するための形態】
【００１８】
以下、本発明の好適な実施形態について詳細に説明する。
本発明において、「再剥離型」とは、被着体に対する貼着および剥離を繰り返し行うことが可能なもののことを指す。
【００１９】
［発明の概略］
ところで、従来の再剥離型の粘着フィルム（粘着体）では、経時的に粘着剤が劣化し、粘着フィルムを被着体から剥離する際に糊残りを生じるという問題があった。特に、液体を含浸したウェットシートを収納する包材に適用される再剥離型の粘着体では、このような問題の発生が顕著であった。本発明者は、このような問題を解決する目的で、鋭意研究を行った。その結果、紫外線が粘着剤の劣化に大きな影響を与えることを見出し、本発明に至った。
【００２０】
すなわち、本発明の粘着体は、液体を含浸したウェットシートを収納する包材に適用されるものであって、基材と、粘着剤および紫外線を吸収する機能を有する紫外線吸収剤を含む再剥離型の粘着剤層とを備えるものである。
【００２１】
このように、粘着剤層が紫外線吸収剤を含むことにより、紫外線（特に、太陽光等の外光に含まれる紫外線領域の光）による粘着剤の劣化を効果的に防止することができ、粘着体（例えば、粘着フィルム等）を被着体から剥離する際の糊残りの問題を効果的に防止することができる。特に、再剥離型の粘着体では、被着体から粘着体を剥離した際に、粘着剤層が直接的に外光に曝されるため、紫外線による粘着剤の劣化が進行しやすかった。これに対し、本発明では、このような再剥離型の粘着体においても、紫外線による粘着剤の劣化を十分に防止することができ、粘着体（例えば、粘着フィルム等）を被着体から剥離する際の糊残りの問題を効果的に防止することができる。
【００２２】
特に、本発明の粘着体は、液体を含浸したウェットシートを収納する包材に適用されるものである。このような包材においては、通常、複数枚のウェットシートが収納され、収納物であるウェットシートを取り出すたびに、粘着剤層に紫外線が照射される。また、このような包材は、紫外線の強度が強い屋外で使用されることもある。したがって、各種粘着体の中でも、特に上記のような問題が生じやすかったが、本発明によれば、上記のような問題の発生を効果的に防止することができる。
【００２３】
［再剥離型粘着剤組成物］
まず、本発明の粘着体の製造に好適に用いることができる再剥離型粘着剤組成物について説明する。
【００２４】
本発明の粘着体の製造に用いる本実施形態の再剥離型粘着剤組成物は、粘着剤と、紫外線を吸収する機能を有する紫外線吸収剤とを含むものである。
【００２５】
＜粘着剤＞
再剥離型粘着剤組成物中に含まれる粘着剤としては、例えば、アクリル系、合成ゴム系、天然ゴム系等が挙げられるが、アクリル系粘着剤が好ましい。
これにより、被着体に対する粘着性をより優れたものとすることができる。
【００２６】
アクリル系粘着剤は、アクリル酸、メタクリル酸（以下、これらをまとめて「（メタ）アクリル酸」とも表記する。）またはこれらのエステル化合物（アクリレート、メタクリレート（以下、これらをまとめて「メタ（アクリレート）」とも表記する。））等の（メタ）アクリル酸誘導体をモノマー成分として含むものであればよく、共重合体であってもよい。また、上記以外のモノマー成分を含むものであってもよい。
【００２７】
粘着剤は、炭素数が５以上の飽和脂肪族炭化水素基を有するモノマーを構成成分として含むものであるのが好ましい。
【００２８】
これにより、粘着剤そのものの紫外線に対する耐性を優れたものとすることができ、前述したような粘着剤の劣化、糊残りの問題の発生をより効果的に防止することができる。
【００２９】
また、再剥離型粘着剤組成物全体（粘着剤層全体）としての親油性をより優れたものとすることができる。その結果、再剥離型粘着剤組成物が後に詳述するオイル吸収材を含む場合、オイル吸収材を含むことによる効果（後に詳述する効果）と相まって、吸収したオイルをより好適に内部に保持することができ、オイルに接触した場合における粘着力の保持効果をより優れたものとすることができる。また、粘着剤とオイル吸収材（中でも、複数の脂環構造（特に、不飽和結合を有さない脂環構造）を有する高分子化合物であるオイル吸収材）との親和性をより優れたものとすることができ、再剥離型粘着剤組成物中、粘着剤層中での不本意な組成のばらつきをより効果的に防止することができ、各部位でより安定したオイル吸収機能が発揮される。
【００３０】
このように、粘着剤は、炭素数が５以上の飽和脂肪族炭化水素基を有するモノマーを構成成分として含むものであるのが好ましいが、当該飽和脂肪族炭化水素基の炭素数は、６以上であるのがより好ましく、８以上１６以下であるのがより好ましい。
これにより、前述したような効果がより顕著に発揮される。
【００３１】
また、前記脂肪族炭化水素基は、環状構造や分岐鎖構造を有するものであってもよいが、直鎖構造のものであるのが好ましい。
これにより、前述したような効果がより顕著に発揮される。
【００３２】
粘着剤を構成する分子（高分子）中において前記脂肪族炭化水素基を有するモノマーの占める割合は、５０質量％以上であるのが好ましく、６０質量％以上であるのがより好ましい。
これにより、前述したような効果がより顕著に発揮される。
【００３３】
アクリル系粘着剤を構成するモノマーとしては、粘着性を付与するモノマー、凝集力を付与するモノマー及び架橋性官能基を有するモノマーが挙げられる。
【００３４】
粘着性を付与するモノマーとしては、エチル（メタ）アクリレート、ブチル（メタ）アクリレート、２−エチルヘキシル（メタ）アクリレート、デシル（メタ）アクリレート、ドデシル（メタ）アクリレート、テトラデシル（メタ）アクリレート等が挙げられる。
【００３５】
凝集力を付与するモノマーとしては、メチル（メタ）アクリレート、スチレン、酢酸ビニル等が挙げられる。
【００３６】
架橋性官能基を有するモノマーとしては、２−ヒドロキシエチル（メタ）アクリレート、３−ヒドロキシプロピル（メタ）アクリレート、４−ヒドロキシブチル（メタ）アクリレート等の水酸基を有するモノマー、（メタ）アクリル酸等のカルボキシル基を有するモノマー等が挙げられる。
【００３７】
これにより、粘着剤そのものの紫外線に対する耐性をより優れたものとすることができ、前述したような粘着剤の劣化、糊残りの問題の発生をさらに効果的に防止することができる。
【００３８】
また、再剥離型粘着剤組成物全体（粘着剤層全体）としての親油性をより優れたものとすることができる。その結果、再剥離型粘着剤組成物が後に詳述するオイル吸収材を含む場合、オイル吸収材を含むことによる効果と相まって、吸収したオイルをより好適に内部に保持することができ、オイルに接触した場合における粘着力の保持効果をより優れたものとすることができる。また、粘着剤とオイル吸収材（中でも、複数の脂環構造（特に、不飽和結合を有さない脂環構造）を有する高分子化合物であるオイル吸収材）との親和性をより優れたものとすることができ、再剥離型粘着剤組成物中、粘着剤層中での不本意な組成のばらつきをより効果的に防止することができ、各部位でより安定したオイル吸収機能が発揮される。
【００３９】
アクリル系粘着剤の分子（高分子）中における極性基（例えば、水酸基、カルボキシル基、アミノ基や、これらの塩等）を有するモノマーの含有率は、十分に低いものであるのが好ましい。
【００４０】
より具体的には、アクリル系粘着剤の分子（高分子）中における極性基を有するモノマーの含有率は、１０質量％以下であるのが好ましく、５質量％以下であるのがより好ましい。
【００４１】
これにより、再剥離型粘着剤組成物全体（粘着剤層全体）としての親油性をより優れたものとすることができる。その結果、再剥離型粘着剤組成物が後に詳述するオイル吸収材を含む場合、オイル吸収材を含むことによる効果と相まって、吸収したオイルをより好適に内部に保持することができ、オイルに接触した場合における粘着力の保持効果をより優れたものとすることができる。
なお、粘着剤としては、溶剤型、エマルジョン型のいずれを用いてもよい。
【００４２】
また、再剥離型粘着剤組成物は、粘着剤として、架橋剤により架橋した架橋型粘着剤を含むものであるのが好ましい。
【００４３】
これにより、粘着剤層の凝集力をより優れたものとすることができ、被着体から剥離する際の糊残りをより効果的に防止することができる。
【００４４】
架橋剤としては、例えば、脂肪族イソシアネート化合物、芳香族イソシアネート化合物、エポキシ化合物、金属キレート化合物、アジリジン系化合物等のポリイミン化合物、メラミン樹脂、尿素樹脂、ジアルデヒド類、メチロールポリマー、金属アルコキシド、金属塩等が使用できる。より具体的には、例えば、ヘキサメチレンジイソシアネート（ＨＭＤＩ）等やその誘導体である脂肪族イソシアネート化合物、Ｎ，Ｎ，Ｎ’，Ｎ’−テトラグリシジル−ｍ−キシレンジアミン、Ｎ，Ｎ，Ｎ’，Ｎ’−テトラグリシジル−４，４−ジアミノジフェニルメタン、１，３−ビス（Ｎ，Ｎ−ジグリシジルアミノメチル）シクロヘキサン、１，３−ビス（Ｎ，Ｎ−ジグリシジルアミノメチル）トルエン等のエポキシ化合物、アルミニウム−イソプロピレート、アルミニウム−ｓｅｃブチレート、アルミニウムアセチルアセトナート等のアルミニウムキレート化合物や、テトライソプロピルチタネート、テトラキス（２−エチルヘキソキシ）チタネート等のチタンキレート化合物等の金属キレート化合物等が挙げられる。
【００４５】
架橋剤量は、特に限定されないが、粘着主剤のポリマー成分１００質量部に対して、０．０１質量部以上２．０質量部以下であるのが好ましく、０．０３質量部以上１．０質量部以下であるのがより好ましく、０．０５質量部以上０．５質量部以下であるのがさらに好ましい。
【００４６】
これにより、より好適に再剥離が行えるより適切な粘着力が得られるとともに、糊残りの問題の発生をより効果的に防止することができる。
【００４７】
＜紫外線吸収剤＞
紫外線吸収剤は、紫外線を吸収する機能を有するものである。
【００４８】
このような紫外線吸収剤を含むことにより、紫外線（特に、太陽光等の外光に含まれる紫外線領域の光）による粘着剤の劣化を効果的に防止することができ、粘着体（例えば、粘着フィルム等）を被着体から剥離する際の糊残りの問題を効果的に防止することができる。
【００４９】
紫外線吸収剤としては、例えば、共役した不飽和結合を有する化合物、特に、芳香族化合物を好適に用いることができる。
これにより、紫外線の吸収効率をより優れたものとすることができる。
【００５０】
共役した不飽和結合を有する化合物としては、例えば、ベンゾフェノン系紫外線吸収剤、ベンゾトリアゾール系紫外線吸収剤、トリアジン系紫外線吸収剤、サリチル酸系紫外線吸収剤、シュウ酸アニリド系紫外線吸収剤、シアノアクリレート系紫外線吸収剤等が挙げられる。
【００５１】
ベンゾフェノン系紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−ジメトキシベンゾフェノン、２，２’−ジヒドロキシ−４，４’−ジメトキシベンゾフェノン、２−ヒドロキシ−４−メトキシ−５−スルホベンゾフェノン、［２−ヒドロキシ−４−（オクチルオキシ）フェニル］（フェニル）メタノン、ビス（２−メトキシ−４−ヒドロキシ−５−ベンゾイルフェニル）メタン等が挙げられる。
【００５２】
ベンゾトリアゾール系紫外線吸収剤としては、例えば、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−［２’−ヒドロキシ−３’−（３’’，４’’，５’’，６’’，−テトラヒドロフタルイミドメチル）−５’−メチルフェニル］ベンゾトリアゾール、２，２’−メチレンビス［４−（１，１，３，３−テトラメチルブチル）−６−（２Ｈ−ベンゾトリアゾール−２−イル）フェノール］、２−（２Ｈ−ベンゾトリアゾール−２−イル）−４−（１，１，３，３−テトラメチルブチル）フェノール、２，２’−メチレンビス［６−（２Ｈ−ベンゾトリアゾール−２−イル）−４−（１，１，３，３−テトラメチルブチル）フェノール］、２−（２Ｈ−ベンゾトリアゾール−２−イル）−ｐ−クレゾール、２−（５−クロロ−２Ｈ−ベンゾトリアゾール−２−イル）−６−ｔｅｒｔ−ブチル−４−メチルフェノール、［２（２’−ヒドロキシ−５’−メタアクリロキシフェニル）−２Ｈ−ベンゾトリアゾール等が挙げられる。
【００５３】
トリアジン系紫外線吸収剤としては、例えば、２，４−ビス（２−ヒドロキシ−４−ブトキシフェニル）−６−（２，４−ジブトキシフェニル）−１，３，５−トリアジン、２，４，６−トリス（２−ヒドロキシ−４−オクチルオキシフェニル）−１，３，５−トリアジン、２，４，６−トリス［２−ヒドロキシ−４−（３−ブトキシ−２−ヒドロキシプロピルオキシ）フェニル］−１，３，５−トリアジン、２，４，６−トリス（２−ヒドロキシ−４−ヘキシルオキシ−３−メチルフェニル）−１，３，５−トリアジン等が挙げられる。
【００５４】
サリチル酸系紫外線吸収剤としては、例えば、フェニルサリシレート、ｐ−ｔｅｒｔ−ブチルフェニルサリシレート、ｐ−オクチルフェニルサリシレート等が挙げられる。
【００５５】
シアノアクリレート系紫外線吸収剤としては、例えば、２−エチルヘキシル−２−シアノ−３，３’−ジフェニルアクリレート、エチル−２−シアノ−３，３’−ジフェニルアクリレート等が挙げられる。
【００５６】
また、紫外線吸収剤としては、例えば、チタニア等の無機材料を用いることができる。無機材料（特に、チタニア）は、化学的安定性等が特に優れており、より長期間にわたって、より安定的に紫外線を吸収する機能を発揮することができる。
【００５７】
再剥離型粘着剤組成物中に含まれる紫外線吸収剤の含有率は、特に限定されないが、粘着剤１００質量部に対し、０．１質量部以上１０質量部以下であるのが好ましく、０．３質量部以上５質量部以下であるのがより好ましい。
【００５８】
紫外線吸収剤の含有率が低すぎると、紫外線吸収剤の種類等によっては、前述したような紫外線吸収剤を含むことによる効果が十分に発揮されない可能性がある。また、紫外線吸収剤の含有率が高すぎると、粘着剤の含有率が相対的に低下し、粘着剤の機能が十分に発揮されない可能性がある。
【００５９】
＜オイル吸収材＞
再剥離型粘着剤組成物は、オイルを吸収する機能を有するオイル吸収材を含むものであってもよい。
【００６０】
これにより、粘着体がオイルと接触した際に、オイルを効率よく吸収、保持し、被着体との接触面におけるオイルの存在量を低下させることができる。その結果、オイルと接触した場合であっても、被着体に対する粘着力を好適に維持することができる。
【００６１】
オイルとしては、例えば、炭素数が５以上の炭化水素、炭素数が５以上の脂肪酸やそのエステル化合物（グリセリン等の多価アルコールとのエステル（例えば、トリグリセリド等）等の油脂等を含む）、各種シリコーンオイル（例えば、メチコン、シクロメチコン等）等が挙げられる。
【００６２】
また、オイルには、鉱物油、合成油のほか、オリーブオイル、ごま油、ホホバ油の植物油、魚油、ラード等の動物油等も含まれる。
【００６３】
オイル吸収材は、オイルを吸収し、粘着剤層に接触したオイルを粘着剤層の内部に取り込む機能を有するもの、または、オイルを粘着剤層中に保持する機能であれば、いかなるものであってもよいが、例えば、内部に空孔を有する多孔質体（フィラーの凝集体等を含む）、オイルを吸収することにより膨潤・ゲル化するゲル化剤等が挙げられる。
【００６４】
このようなオイル吸収材は、より高い効率で、オイル吸収材の内部にオイルを取り込み、その状態をより好適に保持することができる。したがって、このようなオイル吸収材を用いることにより、前述したような効果がより顕著に発揮される。
【００６５】
多孔質体の空孔率は、特に限定されないが、１０体積％以上８０体積％以下であるのが好ましく、１５体積％以上７０体積％以下であるのがより好ましい。
【００６６】
これにより、より多くのオイルを吸収することができるとともに、多孔質体の機械的強度をより優れたものとすることができ、より安定的に吸収したオイルを保持することができる。
【００６７】
多孔質体は、粒子状のものであるのが好ましい。
多孔質体が凝集体として粒子状をなすものである場合、当該多孔質体の平均粒径（２次粒子径）は、０．１μｍ以上３０μｍ以下であるのが好ましく、１．０μｍ以上１５μｍ以下であるのがより好ましい。
【００６８】
これにより、再剥離型粘着剤組成物中における多孔質体の分散安定性や塗工性を優れたものとしつつ、形成される粘着剤層の表面における不本意な凹凸の発生をより効果的に防止することができる。
【００６９】
本明細書において、平均粒径とは、特に断りのない限り、体積基準の平均粒径のことを指し、例えば、対象となる粒子の分散液をコールターカウンター法粒度分布測定器（ＣＯＵＬＴＥＲ  ＥＬＥＣＴＲＯＮＩＣＳ  ＩＮＣ製ＴＡ−ＩＩ型等）にて、５０μｍのアパチャーを用いて測定することにより求めることができる。
【００７０】
多孔質体の構成材料としては、例えば、ケイ酸カルシウム、炭酸カルシウム、ケイ藻土、二酸化ケイ素（シリカ）、酸化アルミニウム（アルミナ）、モンモリロナイト、カオリン等の粘土鉱物、各種ガラス、各種金属、食塩等の無機化合物、乳酸カルシウム、乳糖等の低分子有機化合物、デキストリン、加工澱粉、多孔質澱粉等の澱粉類、結晶セルロース、メチルセルロース、セルロースエーテル化合物等のセルロース誘導体、ポリビニルアルコール等が挙げられる。
【００７１】
また、多孔質体は、疎水化処理（親油化処理）等の表面処理が施されたものであってもよい。
【００７２】
これにより、多孔質体とオイルとの親和性が向上し、多孔質体は、より高い効率で、オイルを吸収することができる。
【００７３】
特に、多孔質体である場合、空孔の内壁面に疎水化処理が施されているのが好ましい。
これにより、前述した効果がより顕著に発揮される。
【００７４】
疎水化処理としては、例えば、シラン系カップリング剤、チタネ−ト系カップリング剤等のカップリング剤で処理する方法、脂肪酸の亜鉛塩やマグネシウム塩やアルミ塩を用いた金属石鹸処理法等が挙げられる。
【００７５】
また、オイル吸収材としては、繰り返し単位中に、複数の脂環構造を有する高分子化合物を用いてもよい。
【００７６】
これにより、オイル吸収材とオイルとの親和性が向上し、オイル吸収材は、より高い効率で、オイルを吸収することができる。また、このようなオイル吸収材（特に、不飽和結合を有さない脂環構造を有する高分子化合物）は、前述したような粘着剤（特に、炭素数が５以上の飽和脂肪族炭化水素基を有するモノマーを構成成分として含む高分子としての粘着剤）との親和性が特に優れたものであり、再剥離型粘着剤組成物中、粘着剤層中での不本意な組成のばらつきをより効果的に防止することができ、各部位でより安定したオイル吸収機能が発揮される。
【００７７】
特に、オイル吸収材は、下記式（１）で示される化学構造を有するものであるのが好ましい。
【００７８】
【化２】
2018168333.tif 000004
（ただし、式（１）中、ｎは２以上の整数、ｍは１以上４以下の整数を示す。）
【００７９】
これにより、前述したような効果がより顕著に発揮される。
【００８０】
再剥離型粘着剤組成物は、複数種のオイル吸収材を含むものであってもよい。これにより、これらが相乗的に作用しあい、前述したような効果がより顕著に発揮される。特に、作用メカニズムが異なる複数種のオイル吸収材を含む場合（例えば、多孔質体と、繰り返し単位中に、複数の脂環構造を有する高分子化合物とを含む場合等）に、上記のような効果はさらに顕著なものとなる。より具体的には、例えば、オイル吸収剤として、主に速やかなオイルの吸収に寄与する成分（例えば、繰り返し単位中に、複数の脂環構造を有する高分子化合物等）と、粘着剤層に吸収されたオイルを貯蔵する機能を有する成分（例えば、多孔質体等）とを含む場合、これらの成分の間でのオイルの移動により、速やかなオイル吸収と、長期間にわたってオイルの染みだしの防止とを、両立することができ、優れた効果が安定的に得られる。
【００８１】
再剥離型粘着剤組成物中に含まれるオイル吸収材の含有率は、特に限定されないが、粘着剤１００質量部に対し、０．１質量部以上５０質量部以下であるのが好ましく、１質量部以上３０質量部以下であるのがより好ましく、５質量部以上２０質量部以下であるのがさらに好ましい。
【００８２】
オイル吸収材の含有率が低すぎると、オイル吸収材の種類等によっては、前述したようなオイル吸収材を含むことによる効果が十分に発揮されない可能性がある。また、オイル吸収材の含有率が高すぎると、粘着剤の含有率が相対的に低下し、粘着剤の機能が十分に発揮されない可能性がある。
【００８３】
＜可塑剤＞
再剥離型粘着剤組成物は、可塑剤を含むものであってもよい。
これにより、再剥離型粘着剤組成物の柔軟性、弾性をより優れたものとすることができる。また、再剥離型粘着剤組成物を用いて形成される粘着剤層の再剥離性をより優れたものとすることができ、再剥離型粘着剤組成物を用いて製造された粘着体（例えば、粘着フィルム）を被着体から剥離する際の手めくり感をより優れたものとすることができる。
【００８４】
可塑剤としては、例えば、フタル酸ジメチル、フタル酸ジエチル、フタル酸ジブチル、フタル酸ジオクチル、フタル酸ジ−ｎ−オクチル、フタル酸ジシクロヘキシル等のフタル酸エステル系可塑剤、トリメリット酸トリオクチル、トリメリット酸トリイソノニル、トリメリット酸トリイソデシル、トリメリット酸２−エチルヘキシル等のトリメリット酸エステル系可塑剤、フタル酸系ポリエステル等のポリエステル系可塑剤、リン酸トリクレジル、リン酸トリオクチル、リン酸トリフェニル等のリン酸エステル系可塑剤、エポキシ化アマニ油、エポキシ化ステアリン酸ブチル等のエポキシ系可塑剤等が挙げられるが、炭素数が４以上のアルキレン基を分子内に有するものが好ましい。
【００８５】
これにより、可塑剤の紫外線に対する耐性をより優れたものとすることができ、再剥離型粘着剤組成物全体としての紫外線に対する耐性、再剥離型粘着剤組成物を用いて形成される粘着剤層の紫外線に対する耐性をより優れたものとすることができる。
【００８６】
また、再剥離型粘着剤組成物全体（粘着剤層全体）としての親油性がより優れたものとなる。その結果、オイル吸収材とともに上記のような可塑剤を含む場合において、オイル吸収材を含むことによる効果と相まって、吸収したオイルをより好適に内部に保持することができ、オイルに接触した場合における粘着力の保持効果をより優れたものとすることができる。また、可塑剤とオイル吸収材（中でも、複数の脂環構造（特に、不飽和結合を有さない脂環構造）を有する高分子化合物であるオイル吸収材）との親和性や、可塑剤と粘着剤（特に、前述したような好適な化学構造を有する粘着剤）との親和性をより優れたものとすることができ、再剥離型粘着剤組成物中、粘着剤層中での不本意な組成のばらつきをより効果的に防止することができ、各部位でより安定したオイル吸収機能が発揮される。
【００８７】
また、可塑剤としては、分子内に、芳香族環構造を有さないものを用いるのが好ましい。
【００８８】
これにより、可塑剤の紫外線に対する耐性をより優れたものとすることができ、再剥離型粘着剤組成物全体としての紫外線に対する耐性、再剥離型粘着剤組成物を用いて形成される粘着剤層の紫外線に対する耐性をより優れたものとすることができる。
【００８９】
また、再剥離型粘着剤組成物全体（粘着剤層全体）としての親油性がより優れたものとなる。その結果、オイル吸収材とともに上記のような可塑剤を含む場合において、オイル吸収材を含むことによる効果と相まって、吸収したオイルをより好適に内部に保持することができ、オイルに接触した場合における粘着力の保持効果をより優れたものとすることができる。また、可塑剤とオイル吸収材（中でも、複数の脂環構造（特に、不飽和結合を有さない脂環構造）を有する高分子化合物であるオイル吸収材）との親和性や、可塑剤と粘着剤（特に、前述したような好適な化学構造を有する粘着剤）との親和性をより優れたものとすることができ、再剥離型粘着剤組成物中、粘着剤層中での不本意な組成のばらつきをより効果的に防止することができ、各部位でより安定したオイル吸収機能が発揮される。
【００９０】
また、可塑剤が多価カルボン酸成分とアルコール成分とのエステル化合物である場合、前記アルコール成分は、炭素数が８以上のアルキル基を有するものであるのが好ましい。
【００９１】
これにより、再剥離型粘着剤組成物全体（粘着剤層全体）としての親油性がより優れたものとなる。その結果、オイル吸収材とともに当該可塑剤を含む場合において、オイル吸収材を含むことによる効果と相まって、吸収したオイルをより好適に内部に保持することができ、オイルに接触した場合における粘着力の保持効果をより優れたものとすることができる。また、可塑剤とオイル吸収材（中でも、複数の脂環構造（特に、不飽和結合を有さない脂環構造）を有する高分子化合物であるオイル吸収材）との親和性や、可塑剤と粘着剤（特に、前述したような好適な化学構造を有する粘着剤）との親和性をより優れたものとすることができ、再剥離型粘着剤組成物中、粘着剤層中での不本意な組成のばらつきをより効果的に防止することができ、各部位でより安定したオイル吸収機能が発揮される。
【００９２】
上記のような条件を満たす可塑剤としては、例えば、下記式（２）、下記式（３）で示される化学構造を有するもの等が挙げられる。
【００９３】
【化３】
2018168333.tif 000005
（ただし、式（２）中、ｍは４以上の整数、ｌは８以上の整数を示す。）
【００９４】
【化４】
2018168333.tif 000006
（ただし、式（３）中、ｌは８以上の整数を示す。）
【００９５】
このような可塑剤を用いることにより、再剥離型粘着剤組成物全体（粘着剤層全体）としての親油性がさらに優れたものとなる。その結果、オイル吸収材とともに当該可塑剤を含む場合において、オイル吸収材を含むことによる効果と相まって、吸収したオイルをさらに好適に内部に保持することができ、オイルに接触した場合における粘着力の保持効果をさらに優れたものとすることができる。また、可塑剤とオイル吸収材（中でも、複数の脂環構造（特に、不飽和結合を有さない脂環構造）を有する高分子化合物であるオイル吸収材）との親和性や、可塑剤と粘着剤（特に、前述したような好適な化学構造を有する粘着剤）との親和性をさらに優れたものとすることができ、再剥離型粘着剤組成物中、粘着剤層中での不本意な組成のばらつきをさらに効果的に防止することができ、各部位でさらに安定したオイル吸収機能が発揮される。
【００９６】
このような効果は、上記式（２）で示される化学構造を有する可塑剤、上記式（３）で示される化学構造を有する可塑剤のうち少なくとも一方を、前述した複数の脂環構造（特に、不飽和結合を有さない脂環構造）を有する高分子化合物であるオイル吸収材、および、炭素数が５以上の脂肪族炭化水素基を有するモノマーを構成成分として含む粘着剤と併用した場合により顕著に発揮される。
【００９７】
再剥離型粘着剤組成物中に含まれる可塑剤の含有率は、特に限定されないが、粘着剤１００質量部に対し、１質量部以上３０質量部以下であるのが好ましく、５質量部以上２５質量部以下であるのがより好ましい。
【００９８】
可塑剤の含有率が低すぎると、可塑剤の種類等によっては、前述したような可塑剤を含むことによる効果が十分に発揮されない可能性がある。また、可塑剤の含有率が高すぎると、粘着剤の含有率が相対的に低下し、粘着剤の機能が十分に発揮されない可能性がある。
【００９９】
＜その他の成分＞
再剥離型粘着剤組成物は、前述した以外の成分（その他の成分）を含むものであってもよい。このような成分としては、例えば、各種樹脂、硬化触媒、溶媒、軟化剤、染料、顔料等の着色剤、アニリド系、フェノール系等の酸化防止剤、分散剤、レベリング剤、帯電防止剤等が挙げられる。
【０１００】
光安定剤としては、例えば、ヒンダードアミン系光安定剤、紫外線安定剤等が挙げられる。
【０１０１】
ヒンダードアミン系光安定剤としては、例えば、［ビス（２，２，６，６−テトラメチル−４−ピペリジル）セバケート］、ビス（１，２，２，６，６−ペンタメチル−４−ピペリジル）セバケート、メチル１，２，２，６，６−ペンタメチル−４−ピペリジルセバケート等を挙げることができる。
【０１０２】
紫外線安定剤としては、例えば、ニッケルビス（オクチルフェニル）サルファイド、［２，２’−チオビス（４−ｔｅｒｔ−オクチルフェノラート）］−ｎ−ブチルアミンニッケル、ニッケルコンプレックス−３，５−ジ−ｔｅｒｔ−ブチル−４−ヒドロキシベンジル−リン酸モノエチレート、ニッケル−ジブチルジチオカーバメート、ベンゾエートタイプのクエンチャー等が挙げられる。
【０１０３】
これらの成分の含有量は、特に限定されないが、溶媒を除くこれらの成分（その他の成分）全体として、１０質量％を超えないことが好ましい。
【０１０４】
［粘着体］
次に、本発明の粘着体について詳細に説明する。
＜第１実施形態＞
図１は、本発明の粘着体（粘着フィルム）の第１実施形態を示す模式的な縦断面図である。
【０１０５】
図１に示すように、粘着体としての粘着フィルム（再剥離型粘着フィルム）１０は、基材１と、再剥離型の粘着剤層２とを備える。そして、粘着剤層２は、粘着剤と、紫外線を吸収する機能を有する紫外線吸収剤とを含む材料で構成されたものである。
【０１０６】
これにより、経時的な劣化による被着体から剥離する際の糊残りを生じにくい再剥離型の粘着フィルム１０を提供することができる。
【０１０７】
なお、本明細書において、「粘着フィルム」には粘着シート、粘着テープ及び粘着ラベルの概念が含まれるものとする。
【０１０８】
基材１は、粘着剤層２を支持する機能を有するものである。
基材１は、例えば、緻密体のほか、織布、不織布、紙、多孔質体、ポリプロピレンやポリエステル等の合成紙、発泡体等、いかなる形態のものであってもよい。
【０１０９】
基材１の構成材料は、特に限定されず、例えば、樹脂材料、金属材料、パルプ等の植物性繊維、羊毛等の動物性繊維等が挙げられるが、樹脂材料が好適に用いられる。
【０１１０】
基材１を構成する樹脂材料としては、例えば、ポリエチレン、ポリプロピレン等のポリオレフィン；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル等が挙げられ、これらから選択される１種または２種以上を組み合わせて用いることができる。また、基材１としては、例えば、気相成膜法等により形成された金属膜、例えばアルミニウム蒸着膜を備えるものを用いてもよい。
【０１１１】
また、基材１は、前述した以外の成分を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【０１１２】
また、基材１は、単層より構成されるものであってもよいし、複数の層を備える積層体であってもよい。また、基材１は、例えば、厚さ方向に組成が傾斜的に変化する傾斜材料で構成されたものであってもよい。
【０１１３】
また、基材１には、粘着剤層２との密着性を高めるために、プライマー層を形成したり、コロナ処理等をすることができる。プライマー層としては、アクリル系、オレフィン系、ポリエステル系およびポリウレタン系等が挙げられる。
【０１１４】
これにより、粘着剤層２と被着体との密着力に対して、基材１と粘着剤層２との密着力を、特に大きいものとすることができ、粘着フィルム１０を被着体から剥離する際に粘着剤層２が基材１から剥離して被着体に残留することをより効果的に防止することができる。
【０１１５】
基材１の厚さは、特に限定されないが、１５μｍ以上３００μｍ以下であるのが好ましく、２０μｍ以上５０μｍ以下であるのがより好ましい。
【０１１６】
粘着剤層２は、粘着剤と、紫外線を吸収する機能を有する紫外線吸収剤とを含む材料で構成されたものであればよいが、前述した再剥離型粘着剤組成物を用いることにより好適に形成することができる。
【０１１７】
粘着剤層２中に含まれる紫外線吸収剤の含有率は、特に限定されないが、粘着剤１００質量部に対し、０．１質量部以上５質量部以下であるのが好ましく、０．３質量部以上３質量部以下であるのがより好ましい。
【０１１８】
紫外線吸収剤の含有率が低すぎると、紫外線吸収剤の種類等によっては、前述したような紫外線吸収剤を含むことによる効果が十分に発揮されない可能性がある。また、紫外線吸収剤の含有率が高すぎると、紫外線吸収剤が被着体に残留してしまうおそれがある。
【０１１９】
粘着剤層２中に含まれるオイル吸収材の含有率は、特に限定されないが、粘着剤１００質量部に対し、０．１質量部以上５０質量部以下であるのが好ましく、１質量部以上３０質量部以下であるのがより好ましく、５質量部以上２０質量部以下であるのがさらに好ましい。
【０１２０】
オイル吸収材の含有率が低すぎると、オイル吸収材の種類等によっては、前述したようなオイル吸収材を含むことによる効果が十分に発揮されない可能性がある。また、オイル吸収材の含有率が高すぎると、粘着剤の含有率が相対的に低下し、粘着剤の機能が十分に発揮されない可能性がある。
【０１２１】
粘着剤層２の厚さは、特に限定されないが、１μｍ以上１００μｍ以下であるのが好ましく、３μｍ以上５０μｍ以下であるのがより好ましく、５μｍ以上３０μｍ以下であるのがさらに好ましい。
【０１２２】
［粘着フィルムの製造方法］
次に、本発明の粘着フィルムの製造方法について説明する。
【０１２３】
＜第１実施形態＞
図２は、本発明の粘着体（粘着フィルム）の製造方法の第１実施形態を示す模式的な縦断面図である。
【０１２４】
本実施形態の製造方法は、基材１を用意する基材用意工程（１ａ）と、基材１の表面に粘着剤層２を形成する粘着剤層形成工程（１ｂ）とを有している。
【０１２５】
まず、前述したような基材１を用意する（１ａ）。なお、後述する粘着剤層形成工程に先立ち、用意した基材１に対して、前述したようなプライマー層を形成してもよいし、コロナ処理をしてもよい。
【０１２６】
次に、基材１上に粘着剤層２を形成する（１ｂ）。
粘着剤層２の形成方法は、特に限定されないが、用意した基材１の一方の面上に、前述した再剥離型粘着剤組成物を付与することにより好適に形成することができる。
【０１２７】
粘着剤層２を形成するための再剥離型粘着剤組成物の付与は、例えば、液状の再剥離型粘着剤組成物（塗工液）を、ロールコート、リバースコート、ナイフコート、ダイコート、グラビアコート、バーコート等の各種塗布法により、基材１上に塗布することにより行うことができる。
【０１２８】
また、粘着剤層２の形成に際して、再剥離型粘着剤組成物と他の成分とを混合して、塗工液を調整してもよい。例えば、粘着剤層２の形成に際して、再剥離型粘着剤組成物を水や溶媒と混合してもよい。
【０１２９】
溶媒としては、例えば、酢酸エチル、酢酸ブチル等のエステル系溶媒、メチルイソブチルケトン、メチルエチルケトン、シクロヘキサノン等のケトン系溶媒、トルエン、キシレン等の芳香族炭化水素系溶媒等が挙げられ、これらから選択される１種または２種以上を組み合わせて用いることができる。
【０１３０】
塗工液は塗工可能なものであればよく、塗工液における固形分濃度は、特に限定されないが、２０質量％以上７０質量％以下であるのが好ましく、２５質量％以上６０質量％以下であるのがより好ましい。
【０１３１】
また、粘着剤層２は、いったん剥離ライナー上に形成し、その後、基材１に貼り合せてもよい。
【０１３２】
［包材（包装体）］
次に、本発明の粘着体が適用された包材（包装体）について説明する。
【０１３３】
図３は、包装体（包材）の好適な実施形態を示す斜視図、図４は、図３に示す包装体（包材）の蓋体を閉じた状態（未使用時）における断面側面図、図５は、図３に示す包装体（包材）の蓋体を開いた状態（使用時）における断面側面図である。なお、以下の説明では、図４および図５中の上側を「上」、下側を「下」と言い、図３〜図５中左側を「基端部」、右側を「先端部」と言う。
【０１３４】
図３〜図５に示すように、包装体Ｐ１は、包材Ｐ２と、包材Ｐ２の内部に形成された空間Ｓに収納された収納物Ｐ１０とを有している。
【０１３５】
収納物Ｐ１０は、液体を含浸したシート（ウェットシート）Ｐ１１であり、このようなシートＰ１１が所望に折りたたまれた状態で複数枚（例えば、６枚以上１００枚以下）収納されている。液体を含浸したシートＰ１１の具体例としては、ウェットティッシュ、化粧落としシート、油とりペーパー、薬用ペーパー、抗菌ペーパー、おしりふき、自動車用ペーパー、窓ふきペーパー、トイレ掃除用ペーパー等が挙げられる。
【０１３６】
シートＰ１１に含浸されている液体としては、その用途により適宜決定されるが、例えば、水分、オイル成分（例えば、クレンジングオイル、パラフィン、流動パラフィン、ワックス、ワセリン、セレシン、モンタンロウ、ホホバ種子油、ヒマシ油等）、アルコール等の揮発成分、界面活性剤、ローション、グリセリン等の保湿成分、香料、抗菌剤等が含まれている。このうち、クレンジングオイルとしては、鉱物油およびシリコーンオイルを含むものがある。
【０１３７】
包材Ｐ２は、包材本体Ｐ３と、基材１としての蓋体Ｐ４とで構成されている。包材本体Ｐ３は、その内部に収納物Ｐ１０すなわち複数枚のシートＰ１１を収納する空間Ｓを有しており、所望の形状のシート材Ｐ３１（フィルム）を適宜成形、接合等して袋状としたものである。例えば、筒状に形成したシート材Ｐ３１の両端開口部を融着（熱融着、高周波融着、超音波融着等）または接着により封止して封止部Ｐ３２を形成し、袋状としたものである。
【０１３８】
シート材Ｐ３１は、液体または気体を透過しない樹脂材料と、融着性を有する樹脂材料の積層体であるのが好ましい。
【０１３９】
液体または気体を透過しない樹脂材料としては、ポリエチレンテレフタレート、ポリブチレンテレフタレート等のポリエステルが挙げられる。
融着性を有する樹脂材料としては、ポリエチレン、ポリプロピレン、エチレン酢酸ビニル共重合体等のポリオレフィン等が挙げられる。
【０１４０】
また、シート材Ｐ３１は、単層でも複数の層の積層体でもよい。シート材Ｐ３１が積層体で構成されている場合、前記で例示した樹脂材料のうち異なる２種以上の樹脂の層を積層したものが挙げられる。また、樹脂の層に金属層（例えば、金属箔、金属蒸着層等）が接合されたものを用いてもよい。金属層を構成する金属の種類は、例えば、アルミニウムまたはアルミニウム合金、ステンレス鋼等があげられる。
【０１４１】
このように、シート材Ｐ３１を積層体で構成すること、特に積層体が金属層を有することにより、シート材Ｐ３１の気体不透過性（ガスバリア性）を向上したり、紫外線の不透過性を付与したりすることができ、収納物Ｐ１０の保存性を向上することができる。
【０１４２】
また、シート材Ｐ３１は、各種の表面処理、例えば粘着剤層２との密着性を高めるための表面処理が施されたものであってもよい。例えば、シート材Ｐ３１の少なくとも粘着剤層２が貼着される部分（外周部Ｐ２４の上面および破断片Ｐ２３の上面）に、粘着剤層２との密着性、気密性を高めるための表面処理が施されたものであってもよい。
【０１４３】
また、シート材Ｐ３１の表面に、例えば、文字や図形を印刷するための印刷層（印刷用コート層）、保護層、表面性状（光沢等）を改善するための層等の各種の機能層が設けられていてもよい。このような機能層は、蓋体Ｐ４の上面にも設けられていてもよい。
【０１４４】
シート材Ｐ３１の厚さは、特に限定されないが、１５μｍ以上５００μｍ以下であるのが好ましく、２０μｍ以上１００μｍ以下であるのがより好ましい。
【０１４５】
このような包材本体Ｐ３は、使用の際、収納物Ｐ１０であるシートＰ１１を取り出すための開口Ｐ２２が形成される。図４には、包装体Ｐ１の未使用時、すなわち、蓋体Ｐ４が閉じられ、開口Ｐ２２が形成される前の状態が示されている。図４に示すように、包材本体Ｐ３の上部には、例えば、ハーフカット、ノッチ（Ｖ次状溝）、ミシン目等で構成される易破断部Ｐ２１が線状に設けられている。この易破断部Ｐ２１は、シート材Ｐ３１の他の箇所（易破断部Ｐ２１の近傍）よりも破断強度が小さく、外力が付与されると、シート材Ｐ３１はこの易破断部Ｐ２１で破断され、開封される。易破断部Ｐ２１は、開口Ｐ２２の輪郭に対応した形状（例えば、円形、楕円形、小判形、四角形）に形成されており、易破断部Ｐ２１を破断した後は、シート材Ｐ３１の易破断部Ｐ２１で囲まれる部分（易破断部Ｐ２１より内側の部分）は、破断片Ｐ２３となる。
【０１４６】
蓋体Ｐ４は、開口Ｐ２２をふさぐためのものであり、シート材Ｐ３１と同様の可撓性を有するシート材（フィルム）で構成されている。蓋体Ｐ４の構成材料としては、前述した基材１の構成材料と同様のものが挙げられ、また、その好ましい厚さも基材１の厚さと同様である。なお、蓋体Ｐ４を構成するシート材と包材Ｐ２を構成するシート材Ｐ３１とは、構成材料や厚さが異なっていてもよい。
【０１４７】
蓋体Ｐ４は、図４中左側に位置する基端部Ｐ４１を有し、その反対側の端部（先端部）にタブＰ４２を有している。このタブＰ４２を指でつまんで蓋体Ｐ４を先端部側から上方へ持ち上げ、開口Ｐ２２を形成（開封）し、または既に形成された開口Ｐ２２を露出する操作を行う。かかる操作の際、蓋体Ｐ４の基端部Ｐ４１は、その直下の粘着剤層２を剥離せず、貼着状態を維持する。これにより、開口Ｐ２２よりシートＰ１１を取り出す際には、蓋体Ｐ４はその基端部Ｐ４１において包材本体Ｐ３との連結状態が維持される。
【０１４８】
この蓋体Ｐ４の下面（包材本体Ｐ３側の面）には、後に詳述する粘着剤層２が例えば塗工により形成（接合）されており、この粘着剤層２により包材本体Ｐ３と蓋体Ｐ４とが接合されている。この粘着剤層２は、蓋体Ｐ４の下面のタブＰ４２を除く部分に形成されている。
【０１４９】
粘着剤層２の蓋体Ｐ４に対する接合強度は、包材本体Ｐ３に対する接合強度よりも大（好ましくは、１．２倍以上５０倍以下）となっている。これにより、蓋体Ｐ４をタブＰ４２側から上方へ持ち上げ、開口Ｐ２２を形成（開封）または露出する操作を行う際、粘着剤層２は、蓋体Ｐ４側に接合された状態を維持しつつ、包材本体Ｐ３から剥離する。特に、包材本体Ｐ３側への糊残り、すなわち粘着剤層２を構成する粘着剤組成物の外周部Ｐ２４表面への残余も防止される。
【０１５０】
図４に示すように、包装体Ｐ１が未使用の状態では、易破断部Ｐ２１は破断されておらず、蓋体Ｐ４に形成された粘着剤層２が包材本体Ｐ３の上面に貼着されている。粘着剤層２は、易破断部Ｐ２１すなわち後に形成される開口Ｐ２２を包含する領域に形成されており、粘着剤層２および蓋体Ｐ４により易破断部Ｐ２１、その内側の部分（破断片Ｐ２３となる部分）および易破断部Ｐ２１の外周部Ｐ２４が覆われている。
【０１５１】
この状態から、タブＰ４２を指でつまんで蓋体Ｐ４を先端部側から上方へ持ち上げると、図３および図５に示すように、粘着剤層２は、蓋体Ｐ４側に接合された状態を維持しつつ、包材本体Ｐ３から剥離する。このとき、易破断部Ｐ２１の内側の部分、すなわち破断片Ｐ２３となる部分は、粘着剤層２の下面に貼着された状態が維持され、蓋体Ｐ４と共に持ち上げられるため、易破断部Ｐ２１が徐々に破断し、開口Ｐ２２が形成（開封）されてゆく。易破断部Ｐ２１の外側近傍である外周部Ｐ２４においては、粘着剤層２が剥離される。蓋体Ｐ４の基端部Ｐ４１における粘着剤層２を残して（基端部Ｐ４１における粘着剤層２は、シート材Ｐ３１から剥離せずに貼着された状態を維持して）、粘着剤層２をシート材Ｐ３１の易破断部Ｐ２１の外周部Ｐ２４から剥離すると、易破断部Ｐ２１のほぼ全体が破断され、破断片Ｐ２３が粘着剤層２に貼着され（蓋体Ｐ４側に移行し）、これと共に開口Ｐ２２が形成される。このようにして、包材Ｐ２が開封される。
【０１５２】
以上のようにして包材Ｐ２が開封されたら、収納物Ｐ１０のうち最上部にあるシートＰ１１を指でつまみ、開口Ｐ２２より取り出すことができる。なお、シートＰ１１は、通常は１枚ずつ取り出すが、複数枚を同時に取り出してもよい。
【０１５３】
シートＰ１１を取り出した後は、蓋体Ｐ４を元の状態（図４に示す状態）に戻す。すなわち、包材本体Ｐ３の上側に位置するシート材Ｐ３１に形成された開口Ｐ２２の外周部Ｐ２４（開口Ｐ２２を囲む領域）に、粘着剤層２を再び貼着する。これにより、開口Ｐ２２が封止される。このとき、破断片Ｐ２３は、開口Ｐ２２内に戻って開口Ｐ２２を封止すると共に、粘着剤層２は、シート材Ｐ３１の開口Ｐ２２の外周部に好ましくは隙間なく密着するため、包材Ｐ２の密閉性を確保することができる。これにより、以降の保管中に、収納物Ｐ１０に含浸された液体が揮発し、包材Ｐ２外に放散されること（収納物Ｐ１０が乾燥すること）が防止される。また、保管中に、外部から包材Ｐ２内に、塵、埃、細菌等が侵入し、収納物Ｐ１０が汚染することも防止される。
【０１５４】
このように、蓋体Ｐ４にて開口Ｐ２２が封止された状態（図４に示す状態）から次回シートＰ１１を取り出す際には、タブＰ４２を指でつまんで蓋体Ｐ４を先端部側から上方へ持ち上げると、粘着剤層２は、蓋体Ｐ４側に接合された状態を維持しつつ、外周部Ｐ２４から剥離される。易破断部Ｐ２１は既に破断しているため、破断片Ｐ２３も粘着剤層２に貼着された状態を維持しつつ、蓋体Ｐ４と共に持ち上げられ、開口Ｐ２２が先端部側から徐々に露出する。蓋体Ｐ４の基端部Ｐ４１における粘着剤層２を残して、粘着剤層２を外周部Ｐ２４から剥離すると、開口Ｐ２２のほぼ全体が露出する。このようにして、包材Ｐ２が再び開状態となる。これにより、再び、最上部にあるシートＰ１１を取り出すことができる。
【０１５５】
シートＰ１１を取り出した後は、開口Ｐ２２の外周部Ｐ２４に、粘着剤層２を再び貼着し、蓋体Ｐ４を閉じる（図４に示す元の状態に戻す）。これにより、開口Ｐ２２が再び封止される。このように、複数回シートＰ１１を取り出す作業が行われるが、シートＰ１１を取り出す度に、粘着剤層２の外周部Ｐ２４からの剥離および貼着が行われる。すなわち、包装体Ｐ１では、粘着剤層２の外周部Ｐ２４からの剥離および貼着が繰り返し行われる（以下「複数回の剥離・貼着操作」と言う）。この回数は、未使用の包材Ｐ２内に収納されているシートＰ１１の枚数に相当する場合がある。
【０１５６】
粘着剤層２は、蓋体Ｐ４を基材１として、当該蓋体Ｐ４の下面（裏面）に形成されている。そして、蓋体Ｐ４（基材１）と粘着剤層２とは、包材本体Ｐ３を被着体とする粘着フィルム１０を構成している。
【０１５７】
以上、本発明の好適な実施形態について説明したが、本発明は、これらに限定されるものではない。
【０１５８】
例えば、粘着体（例えば、粘着フィルム）は、基材の粘着剤層に対向する面とは反対の面側に、少なくとも１層の被覆層を有するものであってもよい。例えば、基材の粘着剤層に対向する面とは反対の面側は、印刷層が設けられていてもよい。また、印刷層との密着性を向上させるために、印刷用コート層等が設けられていてもよい。また、粘着フィルムの表面を保護する等の機能を有するコート層が設けられていてもよい。
【０１５９】
また、前述した実施形態では、粘着体が、フィルム状の基材を備え、粘着体全体としてのフィルム状をなす粘着フィルムである場合について代表的に説明したが、基材の形状、粘着体の形状は、フィルム状に限らず、いかなるものであってもよい。
【０１６０】
また、前記基材（粘着フィルム基材）の粘着剤層に対向する面とは反対の面側に、ラミネート材が被覆されていてもよい。ラミネート材としては、例えば、ラミネート基材と粘着剤層（ラミネート粘着剤層）とを備えるものを用いることができる。
【０１６１】
また、本発明において、紫外線吸収剤は、少なくとも粘着剤層中に含まれていればよいが、さらに、粘着体の他の構成中に含まれていてもよい。例えば、紫外線吸収剤は、粘着体としての粘着フィルムの基材（粘着フィルム基材）や、印刷層、ラミネート材（ラミネート基材、粘着剤層（ラミネート粘着剤層））うちの少なくとも１つに含まれていてもよい。
【０１６２】
また、本発明の粘着体が適用される包材は、前述したような構成のものに限定されず、ウェットシートを収納するものであれば、いかなる構成のものであってもよい。
【実施例】
【０１６３】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）における数値である。
【０１６４】
［１］粘着フィルムの製造
（実施例１）
表１に示すようなモノマー組成を有し、重量平均分子量が８０万であるアクリル系共重合体（アクリル系粘着剤）と、エポキシ系架橋剤としての１，３−ビス（Ｎ，Ｎ−ジグリシジルアミノメチル）シクロへキサンと、紫外線吸収剤としての２−（２Ｈ−ベンゾトリアゾール−２−イル）−４−（１，１，３，３−テトラメチルブチル）フェノールと、繰り返し単位中に複数の脂環構造を有する高分子化合物であるオイル吸収材としてのクイントン１１０５（日本ゼオン社製）と、可塑剤としての下記式（４）で示される化合物と、溶媒としてのトルエンとを混合し、塗工液としての粘着剤組成物（再剥離型粘着剤組成物）を調製した。
【０１６５】
【化５】
2018168333.tif 000007
【０１６６】
次に、ナイフコーターを用いて、乾燥後の厚さが２５μｍとなるように、上記の粘着剤組成物をグラシン製の剥離ライナー（剥離紙）上に塗工した。
【０１６７】
その後、１００℃で２分間加熱することにより、溶媒を除去し、室温で７日間架橋させることにより、粘着剤層を形成した。
【０１６８】
次に、この粘着剤層に、表面にコロナ処理が施された、厚さ５０μｍのポリエチレンテレフタレート製のフィルム状の基材を貼り合せ、温度２３℃、相対湿度５０％の条件で１週間熟成することで、剥離ライナーで粘着剤層が保護された粘着フィルムを得た。膜厚は、マイクロゲージにて測定した。
【０１６９】
（実施例２〜８）
粘着剤の組成、粘着剤組成物の組成、粘着フィルムの構成を表１に示すようにした以外は、実施例１と同様にして粘着フィルムを製造した。
【０１７０】
（比較例１）
粘着剤の組成、粘着剤組成物の組成、粘着フィルムの構成を表１に示すようにした以外は、実施例８と同様にして粘着フィルムを製造した。
【０１７１】
前記各実施例および比較例の粘着フィルムの製造に用いた粘着剤（アクリル系共重合体）のモノマー構成、粘着剤組成物の組成、粘着フィルムの構成を表１にまとめて示した。
【０１７２】
なお、表１中、２−エチルヘキシルアクリレートをＭ１、デシルアクリレートをＭ２、テトラデシルアクリレートをＭ３、ブチルアクリレートをＭ４、アクリル酸をＭ５、２−ヒドロキシエチルアクリレートをＭ６、１，３−ビス（Ｎ，Ｎ−ジグリシジルアミノメチル）シクロへキサンをＣ１、紫外線吸収剤としての２−（２Ｈ−ベンゾトリアゾール−２−イル）−４−（１，１，３，３−テトラメチルブチル）フェノールをＵＡ１、紫外線吸収剤としてのチタニアをＵＡ２、紫外線吸収剤としての２，２’−メチレンビス［６−（２Ｈ−ベンゾトリアゾール−２−イル）−４−（１，１，３，３−テトラメチルブチル）フェノール］をＵＡ３、紫外線吸収剤としての２−（２Ｈ−ベンゾトリアゾール−２−イル）−ｐ−クレゾールをＵＡ４、紫外線吸収剤としての２−（５−クロロ−２Ｈ−ベンゾトリアゾール−２−イル）−６−ｔｅｒｔ−ブチル−４−メチルフェノールをＵＡ５、クイントン１１０５をＯＡ１、多孔質体としてのシリカ（ＡＧＣエスアイテック社製、サンスフェア  Ｈ−３３）をＯＡ２、多孔質体としてのシリカ（東ソー・シリカ社製、ＮＩＰＳＩＬ  ＮＳ−Ｔ）をＯＡ３、多孔質体としてのメタクリル酸メチルクロスポリマーの中空多孔質球状微粒子（松本油脂製薬社製、マツモトマイクロスフェアー  ＭＨＢ−Ｒ）をＯＡ４、上記式（４）で示される化合物をＰ１、ポリエチレンテレフタレートをＰＥＴで示した。
【０１７３】
【表１】
2018168333.tif 000008
【０１７４】
［２］評価
＜初期粘着力＞
前記各実施例および比較例の粘着フィルム（剥離ライナーで保護された状態の粘着フィルム）を、幅２５ｍｍ×長さ１５０ｍｍの大きさに切断し、試験片とした。
【０１７５】
得られた試験片から剥離ライナーを剥離し、露出した粘着剤層を厚さ１００μｍのポリエチレンテレフタレートフィルムに接触させ、２ｋｇロールで１往復圧着することにより、粘着フィルム（試験片）を密着させた。
【０１７６】
２４時間放置した後に引張試験機を用いて１８０度方向に３００ｍｍ／分の速度で引き剥がす１８０°ピール試験において粘着力を測定し、以下の基準に従い評価した。Ａ評価のものが再剥離型の粘着フィルムとして最適な粘着力であり、Ｂ、Ｃ、Ｄ、Ｅの順で、好ましい粘着力の範囲から離れていっている。
【０１７７】
Ａ：粘着力が４Ｎ／２５ｍｍ以上７Ｎ／２５ｍｍ未満。
Ｂ：粘着力が３Ｎ／２５ｍｍ以上４Ｎ／２５ｍｍ未満（ただし、Ａの範囲を除く））。
Ｃ：粘着力が２Ｎ／２５ｍｍ以上３Ｎ／２５ｍｍ未満（ただし、Ａ、Ｂの範囲を除く）。
Ｄ：粘着力が１Ｎ／２５ｍｍ以上２Ｎ／２５ｍｍ未満（ただし、Ａ、Ｂ、Ｃの範囲を除く）。
Ｅ：粘着力が１Ｎ／２５ｍｍ未満または７Ｎ／２５ｍｍ以上。
【０１７８】
＜初期糊残り＞
前記の初期粘着力の評価に用いたポリエチレンテレフタレートフィルム（粘着フィルムを剥離した後のポリエチレンテレフタレートフィルム）について、粘着フィルムが剥離された部位を観察し、以下の基準に基づき評価した。
【０１７９】
Ａ：被着体の粘着フィルムを貼着した部位のうち糊残りがある部分の面積率が、１％未満。
Ｂ：被着体の粘着フィルムを貼着した部位のうち糊残りがある部分の面積率が、１％以上２０％未満。
Ｃ：被着体の粘着フィルムを貼着した部位のうち糊残りがある部分の面積率が、２０％以上４０％未満。
Ｄ：被着体の粘着フィルムを貼着した部位のうち糊残りがある部分の面積率が、４０％以上６０％未満。
Ｅ：被着体の粘着フィルムを貼着した部位のうち糊残りがある部分の面積率が、６０％以上。
【０１８０】
＜ＵＶ照射後の粘着力＞
前記各実施例および比較例の粘着フィルム（剥離ライナーで保護された状態の粘着フィルム）を、幅２５ｍｍ×長さ１５０ｍｍの大きさに切断し、試験片とした。
【０１８１】
試験片から剥離ライナーを剥離し、露出した粘着剤面に、紫外線フェードメータ  Ｕ４８（スガ試験機社製）を用いて紫外線を１０時間照射した。
【０１８２】
紫外線を照射した試験片をポリエチレンテレフタレートフィルム（被着体）に接触させ、２ｋｇロールで１往復圧着することにより、粘着フィルム（試験片）を密着させた。
【０１８３】
２４時間放置した後に引張試験機を用いて１８０度方向に３００ｍｍ／分の速度で引き剥がす１８０°ピール試験において粘着力を測定し、以下の基準に従い評価した。
【０１８４】
Ａ：粘着力が４Ｎ／２５ｍｍ以上７Ｎ／２５ｍｍ未満。
Ｂ：粘着力が３Ｎ／２５ｍｍ以上４Ｎ／２５ｍｍ未満。
Ｃ：粘着力が２Ｎ／２５ｍｍ以上３Ｎ／２５ｍｍ未満。
Ｄ：粘着力が１Ｎ／２５ｍｍ以上２Ｎ／２５ｍｍ未満。
Ｅ：粘着力が１Ｎ／２５ｍｍ未満または７Ｎ／２５ｍｍ以上。
【０１８５】
＜ＵＶ照射後の糊残り＞
前記のＵＶ照射後の粘着力の評価に用いたポリエチレンテレフタレートフィルム（粘着フィルムを剥離した後のポリエチレンテレフタレートフィルム）について、粘着フィルムが剥離された部位を観察し、以下の基準に基づき評価した。
【０１８６】
Ａ：被着体の粘着フィルムを貼着した部位のうち糊残りがある部分の面積率が、１％未満。
Ｂ：被着体の粘着フィルムを貼着した部位のうち糊残りがある部分の面積率が、１％以上２０％未満。
Ｃ：被着体の粘着フィルムを貼着した部位のうち糊残りがある部分の面積率が、２０％以上４０％未満。
Ｄ：被着体の粘着フィルムを貼着した部位のうち糊残りがある部分の面積率が、４０％以上６０％未満。
Ｅ：被着体の粘着フィルムを貼着した部位のうち糊残りがある部分の面積率が、６０％以上。
【０１８７】
＜オイル接触後の粘着力（剥離力）＞
前記各実施例および比較例の粘着フィルム（剥離ライナーで保護された状態の粘着フィルム）を、幅２５ｍｍ×長さ１５０ｍｍの大きさに切断し、試験片とした。
【０１８８】
ポリエチレンテレフタレートフィルムの一方の面に、ミネラルオイル（鉱物油）とシクロメチコン（シリコーンオイル）とを含むクレンジングオイルを２ｇ／ｍ２で塗布した後、前記試験片から剥離ライナーを剥離し、露出した粘着剤層を接触させ、上記と同様にして圧着した。
【０１８９】
２４時間放置した後に引張試験機を用いて１８０度方向に３００ｍｍ／分の速度で引き剥がす１８０°ピール試験において粘着力を測定し、以下の基準に従い評価した。
【０１９０】
Ａ：粘着力が４Ｎ／２５ｍｍ以上７Ｎ／２５ｍｍ未満。
Ｂ：粘着力が３Ｎ／２５ｍｍ以上４Ｎ／２５ｍｍ未満。
Ｃ：粘着力が２Ｎ／２５ｍｍ以上３Ｎ／２５ｍｍ未満。
Ｄ：粘着力が１Ｎ／２５ｍｍ以上２Ｎ／２５ｍｍ未満。
Ｅ：粘着力が１Ｎ／２５ｍｍ未満または７Ｎ／２５ｍｍ以上。
これらの結果を、表２にまとめて示す。
【０１９１】
【表２】
2018168333.tif 000009
【０１９２】
表２から明らかなように、本発明では優れた結果が得られたのに対し、比較例では満足のいく結果が得られなかった。
【符号の説明】
【０１９３】
１０…粘着フィルム（再剥離型粘着フィルム）
１…基材
２…粘着剤層
Ｐ１            包装体
Ｐ２            包材
Ｐ２１          易破断部
Ｐ２２          開口
Ｐ２３          破断片
Ｐ２４          外周部
Ｐ３            包材本体
Ｐ３１          シート材
Ｐ３２          封止部
Ｐ４            蓋体
Ｐ４１          基端部
Ｐ４２          タブ
Ｐ１０          収納物
Ｐ１１          シート（ウェットシート）
Ｓ              空間
【図１】
2018168333.tif 000011
【図２】
2018168333.tif 000012
【図３】
2018168333.tif 000013
【図４】
2018168333.tif 000014
【図５】
2018168333.tif 000015